(57)【要約】【課題】ポリアミド樹脂と連続繊維を含む複合材であって、幅の広い複合材をシワおよびムラなく巻き取った巻き取り品の提供。【解決手段】ポリアミド樹脂（Ａ）と連続繊維（Ｂ）を含む複合材（Ｃ）を芯材に巻き取った巻き取り品であって、前記複合材（Ｃ）の水に対する接触角θが６０〜８２°であり、幅ｄが１００ｍｍを超え３０００ｍｍ以下であり、下記式を満たす巻き取り品。式：２００≦Ｄ／ｔ≦３０００（上記式中、Ｄは芯材の外径（単位：ｍｍ）を表し、ｔは複合材（Ｃ）の厚み（単位：ｍｍ）を示す。）【選択図】    なし【特許請求の範囲】
【請求項１】
ポリアミド樹脂（Ａ）と連続繊維（Ｂ）を含む複合材（Ｃ）を芯材に巻き取った巻き取り品であって、
前記複合材（Ｃ）の水に対する接触角θが６０〜８２°であり、幅ｄが１００ｍｍを超え３０００ｍｍ以下であり、下記式を満たす巻き取り品。
式：２００≦Ｄ／ｔ≦３０００
（上記式中、Ｄは芯材の外径（単位：ｍｍ）を表し、ｔは複合材（Ｃ）の厚み（単位：ｍｍ）を示す。）
【請求項２】
前記ポリアミド樹脂（Ａ）がジアミン化合物とジカルボン酸化合物との重縮合物であり、前記ジアミン化合物の５０モル％以上が、キシリレンジアミンであるＸＤ系ポリアミド樹脂を含む、請求項１に記載の巻き取り品。
【請求項３】
前記ポリアミド樹脂（Ａ）として、さらに、脂肪族ポリアミド樹脂を含む、請求項２に記載の巻き取り品。
【請求項４】
前記キシリレンジアミンがメタキシリレンジアミンおよび／またはパラキシリレンジアミンである、請求項２または３に記載の巻き取り品。
【請求項５】
前記ＸＤ系ポリアミド樹脂の数平均分子量（Ｍｎ）が、６,０００〜３０,０００であり、かつ、該ポリアミド樹脂のうち、分子量が１０００以下の成分の量が０．５〜５質量％である、請求項２〜４のいずれか１項に記載の巻き取り品。
【請求項６】
芯材の外径が、６０〜３５０ｍｍである、請求項１〜５のいずれか１項に記載の巻き取り品。
【請求項７】
前記複合材（Ｃ）の厚みが、０．０５〜２ｍｍである、請求項１〜６のいずれか１項に記載の巻き取り品。
【請求項８】
複合材（Ｃ）中における連続繊維（Ｂ）の割合が１０〜６５質量％である、請求項１〜７のいずれか１項に記載の巻き取り品。
【請求項９】
前記複合材（Ｃ）の１ｍ2当たりの重量が、５０〜３０００ｇである、請求項１〜８のいずれか１項に記載の巻き取り品。
【請求項１０】
前記複合材（Ｃ）の幅ｄが、１２０〜２０００ｍｍである、請求項１〜９のいずれか１項に記載の巻き取り品。
【発明の詳細な説明】
【技術分野】
【０００１】
本発明は、ポリアミド樹脂と連続繊維を含む複合材を芯材に巻き取った巻き取り品に関する。
【背景技術】
【０００２】
従来から、ポリアミド樹脂と連続繊維を含む複合材が広く検討されている。かかる複合材は、繊維強化樹脂成形品に広く用いられている。ここで、複合材がテープ状の場合、複合材は、通常、芯材に巻き取って輸送等が行われる。
特許文献１には、炭素繊維と芳香族ポリアミド樹脂又は脂肪族ポリアミド樹脂を含む複合体からなる炭素繊維テープが、円筒状芯材に巻き付けられた炭素繊維巻きテープであって、式（I）から求められる炭素繊維テープの幅（Ｗ）が５〜１００ｍｍの範囲であり、前記幅（Ｗ）が５〜１００ｍｍの範囲の炭素繊維テープが巻き付けられた円筒状芯材の最小直径（Ｄ）が、式（II）から求められるものである炭素繊維巻きテープが開示されている。
０．２×１０-3×Ｎ≦Ｗ≦２×１０-3×Ｎ （I）
（式（I）中、Ｎは、炭素繊維を構成する炭素繊維の本数である。）
４．５×Ｆ×ｔ≦Ｄ≦５０×Ｆ×ｔ （II）
（式（II）中、Ｆは炭素繊維量で、２０〜６０質量％の範囲であり、ｔは炭素繊維テープの厚みで、０．１〜０．５ｍｍの範囲である。）
【先行技術文献】
【特許文献】
【０００３】
【特許文献１】国際公開ＷＯ２０１２／００２４１０号パンフレット
【発明の概要】
【発明が解決しようとする課題】
【０００４】
ここで、本発明者が特許文献１について、検討を行ったところ、特許文献１では炭素繊維テープ（複合材）の幅が５〜１００ｍｍと細いものであるが、この幅が広くなると、巻き取りの際に、シワやムラが発生し、適切に巻き取ることが困難な傾向になることが分かった。さらに、巻き取り品を使用する際のいわゆる巻癖が大きく、その後の作業性が悪くなるなどの問題を生じることが分かった。
本発明はかかる課題を解決することを目的とするものであって、ポリアミド樹脂と連続繊維を含む複合材を巻き取った巻き取り品であって、幅の広い複合材をシワおよびムラの発生を抑制し、かつ、巻癖がつきにくい巻き取り品を提供することを課題とする。
【課題を解決するための手段】
【０００５】
上記課題のもと、本発明者が鋭意検討を行った結果、下記手段＜１＞により、好ましくは、＜２＞〜＜１０＞により、上記課題を解決しうることを見出した。
＜１＞ポリアミド樹脂（Ａ）と連続繊維（Ｂ）を含む複合材（Ｃ）を芯材に巻き取った巻き取り品であって、
前記複合材（Ｃ）の水に対する接触角θが６０〜８２°であり、幅ｄが１００ｍｍを超え３０００ｍｍ以下であり、下記式を満たす巻き取り品。
式：２００≦Ｄ／ｔ≦３０００
（上記式中、Ｄは芯材の外径（単位：ｍｍ）を表し、ｔは複合材（Ｃ）の厚み（単位：ｍｍ）を示す。）
＜２＞前記ポリアミド樹脂（Ａ）がジアミン化合物とジカルボン酸化合物との重縮合物であり、前記ジアミン化合物の５０モル％以上が、キシリレンジアミンであるＸＤ系ポリアミド樹脂を含む、＜１＞に記載の巻き取り品。
＜３＞前記ポリアミド樹脂（Ａ）として、さらに、脂肪族ポリアミド樹脂を含む、＜２＞に記載の巻き取り品。
＜４＞前記キシリレンジアミンがメタキシリレンジアミンおよび／またはパラキシリレンジアミンである、＜２＞または＜３＞に記載の巻き取り品。
＜５＞前記ＸＤ系ポリアミド樹脂の数平均分子量（Ｍｎ）が、６,０００〜３０,０００であり、かつ、該ポリアミド樹脂のうち、分子量が１０００以下の成分の量が０．５〜５質量％である、＜２＞〜＜４＞のいずれかに記載の巻き取り品。
＜６＞芯材の外径が、６０〜３５０ｍｍである、＜１＞〜＜５＞のいずれかに記載の巻き取り品。
＜７＞前記複合材（Ｃ）の厚みが、０．０５〜２ｍｍである、＜１＞〜＜６＞のいずれかに記載の巻き取り品。
＜８＞複合材（Ｃ）中における連続繊維（Ｂ）の割合が１０〜６５質量％である、＜１＞〜＜７＞のいずれかに記載の巻き取り品。
＜９＞前記複合材（Ｃ）の１ｍ2当たりの重量が、５０〜３０００ｇである、＜１＞〜＜８＞のいずれかに記載の巻き取り品。
＜１０＞前記複合材（Ｃ）の幅ｄが、１２０〜２０００ｍｍである、＜１＞〜＜９＞のいずれかに記載の巻き取り品。
【発明の効果】
【０００６】
ポリアミド樹脂と連続繊維を含む複合材であって、幅の広い複合材をシワおよびムラの発生を抑制しつつ巻き取った、巻癖の少ない巻き取り品を提供可能になった。
【図面の簡単な説明】
【０００７】
【図１】接触角の測定方法を説明するための図である。
【発明を実施するための形態】
【０００８】
以下において、本発明の内容について詳細に説明する。尚、本願明細書において「〜」とはその前後に記載される数値を下限値及び上限値として含む意味で使用される。
【０００９】
本発明の巻き取り品は、ポリアミド樹脂（Ａ）と連続繊維（Ｂ）を含む複合材（Ｃ）を芯材に巻き取った巻き取り品であって、前記複合材（Ｃ）の水に対する接触角θが６０〜８２°であり、幅ｄが１００ｍｍを超え３０００ｍｍ以下であり、下記式を満たす巻き取り品であることを特徴とする。
式：２００≦Ｄ／ｔ≦３０００
（上記式中、Ｄは芯材の外径（単位：ｍｍ）を表し、ｔは複合材（Ｃ）の厚み（単位：ｍｍ）を示す。）
このような構成とすることにより、幅ｄが１００ｍｍを超える幅広の複合材（Ｃ）であっても、シワの発生を抑制し、ムラなく巻き取る可能になる。本発明者が検討したところ、複合材（Ｃ）が水分を吸収すると複合材（Ｃ）がふやけてムラやシワが発生しやすくなる。従って、複合材（Ｃ）の水に対する接触角を大きくすることが考えられる。一方、複合材（Ｃ）の水に対する接触角が大きくなりすぎると、静電気が発生しやすくなり、複合材（Ｃ）が埃を巻き込みやすくなり製品品質に課題を生じやすい。加えて、巻癖が付きやすい傾向にある。さらに、芯材の外径と複合材（Ｃ）の厚みによっては、巻癖がついたり、上記複合材（Ｃ）の水分の吸収や静電気による埃が原因となるシワやムラがより発生しやすくなる場合がある。本発明では、Ｄ／ｔと水に対する接触角を適切に調整することによって、幅の広い複合材（Ｃ）を適切に巻き取ることに成功したものである。
以下、本発明の構成について説明する。
【００１０】
本発明で用いる複合材（Ｃ）は、幅ｄが、好ましくは１２０〜２５００ｍｍであり、より好ましくは１２０〜２０００ｍｍ、さらに好ましくは１５０〜１５００ｍｍである。この範囲であると成形加工およびハンドリングがより容易であり好ましい。
【００１１】
本発明で用いる複合材（Ｃ）は水に対する接触角が６２〜８０°であることが好ましく、６５〜７８°がより好ましく、６８〜７７°であることがより好ましい。このような範囲とすることにより、より適切な巻き取り品とすることができる。また、大気中の水分率に影響を受けにくく、すなわち相対湿度によらず安定してシワ・ムラの発生を抑制した生産を行うことができる。
本発明で用いる複合材（Ｃ）を所定の接触角にする方法は特に定めるものではないが、後述するポリアミド樹脂の種類や、樹脂に添加する添加剤等によって調整することができる。添加剤としては例えば、シリコン系樹脂やフッ素系樹脂や界面活性剤などが例示できる。
本発明における接触角は、θ／２法が採用できる。すなわち、図１に示すように、水滴の形状を球の一部と仮定したとき、水滴の左右端点からの接線１の固体表面に対する角度θであり、その球の半径ｒと高さｈを求め下式に代入して接触角を求めることができる。さらには、θ／２法は、水滴の左右端点と頂点２を結ぶ直線の、固体表面に対する角度θ1を求め、これを２倍することでも接触角を求めることができる。
【数１】
2015030119.tif 000002
【００１２】
複合材（Ｃ）の水に対する接触角θは、協和界面科学株式会社製接触角計ＤＭ５００を用いて、ＪＩＳ  Ｒ３２５７に準拠して測定することができる。具体的には、複合材（Ｃ）からシート状にサンプルを切り出し、水平に置かれたサンプルの表面に、水が接触した後２０秒後の接触角を測定することで複合材（Ｃ）に対する接触角θを求めることができる。この試験に供する複合材（Ｃ）から切り出したサンプルは、試験前に２３℃、５０％相対湿度の条件で１時間調湿してから使用する。
【００１３】
さらに、本発明の巻き取り品は、複合材（Ｃ）の厚さｔと芯材の外径Ｄが下記の要件を満たす。
式：２００≦Ｄ／ｔ≦３０００
（上記式中、Ｄは芯材の外径（単位：ｍｍ）を表し、ｔは複合材（Ｃ）の厚み（単位：ｍｍ）を示す。）
本発明では、複合材（Ｃ）の厚さと巻き取る芯材が上記関係を満たすことにより、巻癖が付きにくく、ムラおよびシワの発生を抑制し適切に巻き取ることが可能になる。本発明では、３００≦Ｄ／ｔ≦２０００を満たすことが好ましく、３２０≦Ｄ／ｔ≦２０００を満たすことがより好ましく、    ５００≦Ｄ／ｔ≦１８００を満たすことがさらにより好ましく、１０００≦Ｄ／ｔ≦１６００を満たすことが特に好ましい。公知の巻き取り品は、通常、Ｄ／ｔは１桁から２桁程度の数値となると推測されるが、本発明ではこれよりもＤ／ｔの値を大きくすることにより、幅の広い複合材（Ｃ）の適切な巻き取りに成功したものである。
【００１４】
本発明で用いる複合材（Ｃ）の厚さｔは、０．０１〜５．０ｍｍであることが好ましく、０．０５〜２．０ｍｍであることがより好ましく、０．０５〜１．０ｍｍであることがさらに好ましく、０．０５〜０．３ｍｍが特に好ましい。このような範囲とすることにより、より適切な巻き取り品とすることができる。
【００１５】
本発明で用いる芯材の外径Ｄは、６０〜３５０ｍｍであることが好ましく、７５〜３１０ｍｍがより好ましい。このような範囲とすることにより、より適切な巻き取り品とすることができる。
【００１６】
また、本発明で用いる複合材（Ｃ）の１ｍ2当たりの重量は、５０〜３０００ｇであることが好ましく、５０〜１０００ｇであることがより好ましく、６０〜５００ｇであることがさらに好ましく、７０〜２００ｇであることが特に好ましい。このような範囲とすることにより、より適切な巻き取り品とすることができる。
【００１７】
次に、本発明で用いる複合材（Ｃ）の材料の詳細について述べる。本発明で用いる複合材（Ｃ）は、ポリアミド樹脂（Ａ）を、連続繊維（Ｂ）に含浸してなる複合材（Ｃ）であることが好ましい。
【００１８】
＜ポリアミド樹脂＞
本発明におけるポリアミド樹脂とは、その分子中に酸アミド基（−ＣＯＮＨ−）を有する、加熱溶融できるポリアミド重合体である。具体的には、ラクタムの重縮合物、ジアミン化合物とジカルボン酸化合物との重縮合物、ω−アミノカルボン酸の重縮合物等の各種ポリアミド樹脂、またはそれ等の共重合ポリアミド樹脂やブレンド物等である。従って、本発明で用いるポリアミド樹脂（Ａ）は、１種類でもよいし、２種類以上でもよい。
【００１９】
これらの原料から重縮合されてなるポリアミド樹脂の具体例としては、ポリアミド４、ポリアミド６、ポリアミド１１、ポリアミド１２、ポリアミド４６、ポリアミド５６、ポリアミド６６、ポリアミド６１０、ポリアミド６１２、ポリヘキサメチレンテレフタラミド（ポリアミド６Ｔ）、ポリヘキサメチレンイソフタラミド（ポリアミド６Ｉ）、ポリメタキシリレンアジパミド（ポリアミドＭＸＤ６）、ポリメタキシリレンドデカミド、ポリアミド９Ｔ、ポリアミド９ＭＴ等が挙げられる。本発明においては、これらポリアミドホモポリマーまたはコポリマーを、各々単独または混合物の形で用いることができる。
【００２０】
これらの中でも、ジアミン化合物とジカルボン酸化合物との重縮合物であり、ジアミン化合物の５０モル％以上が、キシリレンジアミンであるＸＤ系ポリアミド樹脂が好ましく、前記ＸＤ系ポリアミド樹脂において、キシリレンジアミンがメタキシリレンジアミンおよび／またはパラキシリレンジアミンであるＸＤ系ポリアミド樹脂がより好ましい。
よりさらに好ましくは、本発明で用いるＸＤ系ポリアミド樹脂は、ジアミン化合物の７０モル％以上、より好ましくは８０モル％以上がメタキシリレンジアミンおよび／またはパラキシリレンジアミンであり、ジカルボン酸化合物の好ましくは５０モル％以上、より好ましくは７０モル％以上、特には８０モル％以上が、炭素原子数が好ましくは４〜２０の、α，ω−直鎖脂肪族ジカルボン酸であるジアミン化合物とジカルボン酸化合物との重縮合物が好ましい。
メタキシリレンジアミンとパラキシリレンジアミンは、任意の割合に混合して使用できるが、耐熱性を重視する場合は、メタキシリレンジアミン０〜５０モル％及びパラキシレンジアミン５０〜１００モル％が好ましく、後述するポリアミド樹脂フィルムの成形加工性を重視する場合は、メタキシリレンジアミン５０〜１００モル％及びパラキシレンジアミン０〜５０モル％が好ましい。
【００２１】
ＸＤ系ポリアミド樹脂の原料ジアミン成分として用いることができるメタキシリレンジアミンおよびパラキシリレンジアミン以外のジアミンとしては、テトラメチレンジアミン、ペンタメチレンジアミン、２−メチルペンタンジアミン、ヘキサメチレンジアミン、ヘプタメチレンジアミン、オクタメチレンジアミン、ノナメチレンジアミン、デカメチレンジアミン、ドデカメチレンジアミン、２，２，４−トリメチル−ヘキサメチレンジアミン、２，４，４−トリメチルヘキサメチレンジアミン等の脂肪族ジアミン、１，３−ビス（アミノメチル）シクロヘキサン、１，４−ビス（アミノメチル）シクロヘキサン、１，３−ジアミノシクロヘキサン、１，４−ジアミノシクロヘキサン、ビス（４−アミノシクロヘキシル）メタン、２，２−ビス（４−アミノシクロヘキシル）プロパン、ビス（アミノメチル）デカリン、ビス（アミノメチル）トリシクロデカン等の脂環式ジアミン、ビス（４−アミノフェニル）エーテル、パラフェニレンジアミン、ビス（アミノメチル）ナフタレン等の芳香環を有するジアミン等を例示することができ、１種又は２種以上を混合して使用できる。
ジアミン成分として、キシリレンジアミン以外のジアミンを用いる場合は、ジアミン構成単位の５０モル％以下であることが好ましく、３０モル％以下であることがより好ましく、さらに好ましくは１〜２５モル％、特に好ましくは５〜２０モル％の割合で用いる。
【００２２】
ＸＤ系ポリアミド樹脂の原料ジカルボン酸成分として用いるのに好ましい炭素原子数４〜２０のα，ω−直鎖脂肪族ジカルボン酸としては、例えばコハク酸、グルタル酸、ピメリン酸、スベリン酸、アゼライン酸、アジピン酸、セバシン酸、ウンデカン二酸、ドデカン二酸等の脂肪族ジカルボン酸が例示でき、１種又は２種以上を混合して使用できるが、これらの中でもポリアミド樹脂の融点が成形加工するのに適切な範囲となることから、アジピン酸またはセバシン酸が好ましく、セバシン酸が特に好ましい。
【００２３】
上記炭素原子数４〜２０のα，ω−直鎖脂肪族ジカルボン酸以外のジカルボン酸成分としては、イソフタル酸、テレフタル酸、オルソフタル酸等のフタル酸化合物、１，２−ナフタレンジカルボン酸、１，３−ナフタレンジカルボン酸、１，４−ナフタレンジカルボン酸、１，５−ナフタレンジカルボン酸、１，６−ナフタレンジカルボン酸、１，７−ナフタレンジカルボン酸、１，８−ナフタレンジカルボン酸、２，３−ナフタレンジカルボン酸、２，６−ナフタレンジカルボン酸、２，７−ナフタレンジカルボン酸といった異性体等のナフタレンジカルボン酸等を例示することができ、１種又は２種以上を混合して使用できる。
【００２４】
ジカルボン酸成分として、炭素原子数４〜２０のα，ω−直鎖脂肪族ジカルボン酸以外のジカルボン酸を用いる場合は、成形加工性、バリア性の点から、イソフタル酸を用いることが好ましい。イソフタル酸の割合は、好ましくはジカルボン酸構成単位の３０モル％以下であり、より好ましくは１〜３０モル％、特に好ましくは５〜２０モル％の範囲である。
【００２５】
さらに、ジアミン成分、ジカルボン酸成分以外にも、ポリアミド樹脂（Ａ）を構成する成分として、本発明の効果を損なわない範囲でε−カプロラクタムやラウロラクタム等のラクタム類、アミノカプロン酸、アミノウンデカン酸等の脂肪族アミノカルボン酸類も共重合成分として使用できる。
【００２６】
本発明で用いるポリアミド樹脂（Ａ）の好ましい実施形態の一例は、ポリアミド樹脂（Ａ）の９０重量％以上がＸＤ系ポリアミド樹脂からなる態様であるが、本発明で用いるポリアミド樹脂（Ａ）の好ましい実施形態の他の一例として、ＸＤポリアミド樹脂と脂肪族ポリアミド樹脂の混合物も挙げられる。ＸＤポリアミド樹脂と脂肪族ポリアミド樹脂を併用することにより、表面外観がより向上する傾向にある。この場合、ＸＤ系ポリアミド樹脂および脂肪族ポリアミド樹脂の好ましい配合比（モル比）は、５：９５〜９５：５であり、より好ましくは１０：９０〜９０：１０である。
【００２７】
上記実施形態において、ＸＤ系ポリアミド樹脂は、数平均分子量（Ｍｎ）が、６,０００〜３０,０００のＸＤ系ポリアミド樹脂であって、かかるＸＤ系ポリアミド樹脂のうち、分子量が１０００以下の成分の量が０．５〜５質量％であるポリアミド樹脂が好ましい。
【００２８】
ポリアミド樹脂（Ａ）として、さらに好ましくは、数平均分子量（Ｍｎ）が、６,０００〜３０,０００のポリアミド樹脂であって、かかるポリアミド樹脂のうち、分子量が１０００以下の成分の量が０．５〜５質量％であるポリアミド樹脂である。
【００２９】
数平均分子量（Ｍｎ）が６，０００〜３０，０００の範囲内とすることにより、ポリアミド樹脂（Ａ）の連続繊維（Ｂ）への含浸性が向上し、得られる複合材（Ｃ）の強度がより向上する傾向にある。より好ましい数平均分子量（Ｍｎ）は８，０００〜２８，０００であり、さらに好ましくは９，０００〜２６，０００であり、よりさらに好ましくは１０，０００〜２４，０００であり、特に好ましくは１１，０００〜２２，０００であり、より特に好ましくは１２，０００〜２０，０００である。このような範囲とすることにより、耐熱性、弾性率、寸法安定性、成形加工性がより向上する傾向にある。
【００３０】
なお、ここでいう数平均分子量（Ｍｎ）とは、ポリアミド樹脂の末端アミノ基濃度［ＮＨ2］（μ当量／ｇ）と末端カルボキシル基濃度［ＣＯＯＨ］（μ当量／ｇ）から、次式で算出される。
数平均分子量（Ｍｎ）＝２，０００，０００／（［ＣＯＯＨ］＋［ＮＨ2］）
【００３１】
また、本発明では、ポリアミド樹脂（Ａ）は、分子量が１，０００以下のポリアミド樹脂成分を０．１〜５質量％含有することが好ましいが、このような低分子量のポリアミド樹脂成分を０．５質量％以上配合することにより、ポリアミド樹脂（Ａ）の連続繊維への含浸性が優れ、得られる複合材（Ｃ）の強度や低そり性がより向上する傾向にある。５質量％以下とすることにより、低分子量ポリアミド樹脂成分がブリードして強度が悪化したり、表面外観が悪くなってしまうのをより効果的に抑制できる。
【００３２】
分子量が１，０００以下のポリアミド樹脂成分の好ましい含有量は、０．１〜４．５質量％であり、より好ましくは０．１〜２質量％であり、さらに好ましくは０．１〜１．０質量％である。
【００３３】
分子量が１，０００以下の低分子量成分の含有量の調整は、ＸＤ系ポリアミド樹脂の重合時の温度や圧力、ジアミンの滴下速度などの溶融重合条件を調節して行うことができる。特に溶融重合後期に反応装置内を減圧して低分子量成分を除去し、任意の割合に調節することができる。また、溶融重合により製造されたポリアミド樹脂を熱水抽出して低分子量ポリアミド樹脂成分を除去してもよいし、溶融重合後さらに減圧下で固相重合して低分子量ポリアミド樹脂成分を除去してもよい。固相重合に際しては、温度や減圧度を調節して、低分子量ポリアミド樹脂成分を任意の含有量に制御することができる。また、分子量が１，０００以下の低分子量ポリアミド樹脂成分を後から高分子量のポリアミド樹脂成分に添加することでも調節可能である。
【００３４】
なお、分子量１，０００以下の成分量の測定は、東ソー社（ＴＯＳＯＨ ＣＯＲＰＯＲＡＴＩＯＮ）製「ＨＬＣ−８３２０ＧＰＣ」を用いて、ゲルパーミエーションクロマトグラフィー（ＧＰＣ）測定による標準ポリメチルメタクリレート（ＰＭＭＡ）換算値より求めることができる。なお、測定用カラムとしては「ＴＳＫｇｅｌ ＳｕｐｅｒＨＭ−Ｈ」を２本用い、溶媒にはトリフルオロ酢酸ナトリウム濃度１０ｍｍｏｌ／ｌのヘキサフルオロイソプロパノール（ＨＦＩＰ）を用い、樹脂濃度０．０２質量％、カラム温度は４０℃、流速０．３ｍｌ／分、屈折率検出器（ＲＩ）にて測定することができる。また、検量線は６水準のＰＭＭＡをＨＦＩＰに溶解させて測定し作成する。
【００３５】
本発明で用いるＸＤ系ポリアミド樹脂は、環状のポリアミド樹脂を０．０１〜１質量％含有することが好ましい。本発明において環状化合物とは、ポリアミド樹脂（Ａ）の原料であるジアミン成分とジカルボン酸成分からなる塩が環を形成してなる化合物をいい、以下の方法により定量することができる。
ポリアミド樹脂のペレットを超遠心粉砕機にて粉砕し、φ０．２５ｍｍのふるいにかけ、φ０．２５ｍｍ以下の粉末試料１０ｇを円筒ろ紙に測りとる。その後メタノール１２０ｍｌにて９時間ソックスレー抽出を行い、得られた抽出液をエバポレータにて乾固しないように注意しながら１０ｍｌに濃縮する。なお、その際、オリゴマーが析出する場合は、適宜ＰＴＦＥフィルターに通液して取り除く。得られた抽出液をメタノールにて５０倍希釈した液を測定に供し、日立ハイテクノロジー社（Ｈｉｔａｃｈｉ Ｈｉｇｈ−Ｔｅｃｈｎｏｌｏｇｉｅｓ Ｃｏｒｐｏｒａｔｉｏｎ）製高速液体クロマトグラフＨＰＬＣによる定量分析を実施して環状のポリアミド樹脂の含有量を求める。
環状のポリアミド樹脂をこのような範囲で含有することにより、ＸＤ系ポリアミド樹脂の連続繊維（Ｂ）への含浸性が優れ、得られる複合材（Ｃ）の強度がより向上する傾向にあり、さらにそりが少なくなり、寸法安定性がより向上しやすい傾向にある。環状のポリアミド樹脂のより好ましい含有量は、０．０５〜０．８質量％であり、さらに好ましくは０．１〜０．５質量％である。
【００３６】
溶融重合により製造されたＸＤ系ポリアミド樹脂中には、環状のポリアミド樹脂が相当量含まれている場合が多く、通常、熱水抽出等を行ってこれらは除去されている。この熱水抽出の程度を調整することにより、環状のポリアミド樹脂の量を調整することができる。また、溶融重合時の圧力を調整することでも可能である。
【００３７】
本発明で用いるポリアミド樹脂（Ａ）は、分子量分布（重量平均分子量／数平均分子量（Ｍｗ／Ｍｎ））が、好ましくは１．８〜３．１である。分子量分布は、より好ましくは１．８５〜２．８、さらに好ましくは１．９〜２．７である。分子量分布をこのような範囲とすることにより、ポリアミド樹脂（Ａ）の連続繊維（Ｂ）への含浸性がより向上し、機械特性に優れた複合材（Ｃ）が得られやすい傾向にある。
ポリアミド樹脂（Ａ）の分子量分布は、例えば、重合時に使用する開始剤や触媒の種類、量及び反応温度、圧力、時間等の重合反応条件などを適宜選択することにより調整できる。また、異なる重合条件によって得られた平均分子量の異なる複数種のポリアミド樹脂を混合したり、重合後のポリアミド樹脂を分別沈殿させることにより調整することもできる。
【００３８】
分子量分布は、ＧＰＣ測定により求めることができ、具体的には、装置として東ソー社製「ＨＬＣ−８３２０ＧＰＣ」、カラムとして、東ソー社製「ＴＳＫ ｇｅｌ Ｓｕｐｅｒ ＨＭ−Ｈ」２本を使用し、溶離液トリフルオロ酢酸ナトリウム濃度１０ｍｍｏｌ／ｌのヘキサフルオロイソプロパノール（ＨＦＩＰ）、樹脂濃度０．０２質量％、カラム温度４０℃、流速０．３ｍｌ／分、屈折率検出器（ＲＩ）の条件で測定し、標準ポリメチルメタクリレート換算の値として求めることができる。また、検量線は６水準のＰＭＭＡをＨＦＩＰに溶解させて測定し作成する。
【００３９】
また、ポリアミド樹脂（Ａ）は、溶融粘度が、ポリアミド樹脂（Ａ）の融点＋３０℃、せん断速度１２２ｓｅｃ-1、ＸＤ系ポリアミド樹脂の水分率が０．０６質量％以下の条件で測定したときに、５０〜１２００Ｐａ・ｓであることが好ましい。溶融粘度を、このような範囲とすることにより、ポリアミド樹脂（Ａ）の連続繊維への含浸性が良くなる。なお、後述するような、ポリアミド樹脂（Ａ）が融点を２つ以上有する場合は、高温側の吸熱ピークのピークトップの温度を融点とし、測定を行う。
ポリアミド樹脂の溶融粘度は、例えば、原料ジカルボン酸成分およびジアミン成分の仕込み比、重合触媒、分子量調節剤、重合温度、重合時間を適宜選択することにより調整できる。
【００４０】
また、ポリアミド樹脂（Ａ）は、吸水時の曲げ弾性率保持率が、８５％以上であることが好ましい。吸水時の曲げ弾性率保持率を、このような範囲とすることにより、得られる複合材（Ｃ）の高温高湿度下での物性低下が少なく、そりなどの形状変化が少なくなる傾向にある。
ここで、吸水時の曲げ弾性率保持率とは、ポリアミド樹脂（Ａ）からなる曲げ試験片の０．１質量％の吸水時の曲げ弾性率に対する、０．５質量％の吸水時の曲げ弾性率の比率（％）として定義され、これが高いということは吸湿しても曲げ弾性率が低下しにくいことを意味する。
吸水時の曲げ弾性率保持率は、より好ましくは８６％以上、さらに好ましくは８８％以上である。
ポリアミド樹脂の吸水時の曲げ弾性率保持率は、例えば、パラキシリレンジアミンとメタキシリレンジアミンの混合割合によりコントロールでき、パラキシリレンジアミンの割合が多いほど曲げ弾性率保持率を良好なものとすることができる。また、曲げ試験片の結晶化度をコントロールすることによっても調整できる。
【００４１】
ポリアミド樹脂（Ａ）の吸水率は、２３℃にて１週間、水に浸漬した後取り出し、水分をふき取ってすぐ測定した際の吸水率として１質量％以下であることが好ましく、より好ましくは０．６質量％以下、さらに好ましくは０．５質量％以下であり、特に好ましくは０．４８質量％以下である。この範囲であると、得られる複合材（Ｃ）及びそれからなる成形品の吸水による変形を防止しやすく、また、加熱加圧時等の複合材（Ｃ）を成形加工する際の発泡を抑制し、気泡の少ない成形品を得ることができる。
【００４２】
また、ポリアミド樹脂（Ａ）は、末端アミノ基濃度（［ＮＨ2］）が好ましくは１５０μ当量／ｇ以下、より好ましくは５〜１２０μ当量／ｇ、さらに好ましくは１０〜６０μ当量／ｇであり、末端カルボキシル基濃度（［ＣＯＯＨ］）は、好ましくは２５０μ当量／ｇ以下、より好ましくは１０〜１２０μ当量／ｇ、さらに好ましくは３０〜８０μ当量／ｇのものが好適に用いられる。このような末端基濃度のポリアミド樹脂を用いることにより、ポリアミド樹脂（Ａ）をフィルム状又は繊維状に加工する際に粘度が安定しやすく、また、後述のカルボジイミド化合物との反応性が良好となる傾向にある。
【００４３】
また、末端カルボキシル基濃度に対する末端アミノ基濃度の比（［ＮＨ2］／［ＣＯＯＨ］）は、２．５以下である者が好ましく、０．８以下であるものがより好ましい。この比が２．５よりも大きいものは、ポリアミド樹脂（Ａ）を重合する際に、分子量の制御が難しくなる場合がある。
【００４４】
末端アミノ基濃度は、ポリアミド樹脂０．５ｇを３０ｍｌのフェノール／メタノール（４：１）混合溶液に２０〜３０℃で攪拌溶解し、０．０１Ｎの塩酸で滴定して測定することができる。また、末端カルボキシル基濃度は、ポリアミド樹脂０．１ｇを３０ｍｌのベンジルアルコールに２００℃で溶解し、１６０℃〜１６５℃の範囲でフェノールレッド溶液を０．１ｍｌ加える。その溶液を０．１３２ｇのＫＯＨをベンジルアルコール２００ｍｌに溶解させた滴定液（ＫＯＨ濃度として０．０１ｍｏｌ／ｌ）で滴定を行い、色の変化が黄〜赤となり色の変化がなくなった時点を終点とすることで算出することができる。
【００４５】
本発明で用いるポリアミド樹脂（Ａ）は、反応したジカルボン酸単位に対する反応したジアミン単位のモル比（反応したジアミン単位のモル数／反応したジカルボン酸単位のモル数、以下「反応モル比」という場合がある。）が、０．９７〜１．０２であることが好ましい。このような範囲とすることにより、ポリアミド樹脂（Ａ）の分子量や分子量分布を、任意の範囲に制御しやすくなる。反応モル比は、より好ましくは１．０未満、さらに好ましくは０．９９５未満、特には０．９９０未満であり、下限は、より好ましくは０．９７５以上、さらに好ましくは０．９８以上である。
【００４６】
ここで、反応モル比（ｒ）は次式で求められる。
ｒ＝（１−ｃＮ−ｂ（Ｃ−Ｎ））／（１−ｃＣ＋ａ（Ｃ−Ｎ））
式中、
ａ：Ｍ１／２
ｂ：Ｍ２／２
ｃ：１８．０１５ （水の分子量（ｇ／ｍｏｌ））
Ｍ１：ジアミンの分子量（ｇ／ｍｏｌ）
Ｍ２：ジカルボン酸の分子量（ｇ／ｍｏｌ）
Ｎ：末端アミノ基濃度（当量／ｇ）
Ｃ：末端カルボキシル基濃度（当量／ｇ）
【００４７】
なお、ジアミン成分、ジカルボン酸成分として分子量の異なるモノマーからポリアミド樹脂を合成する際は、Ｍ１およびＭ２は原料として配合するモノマーの配合比（モル比）に応じて計算されることはいうまでもない。なお、合成釜内が完全な閉鎖系であれば、仕込んだモノマーのモル比と反応モル比とは一致するが、実際の合成装置は完全な閉鎖系とはなりえないことから、仕込みのモル比と反応モル比が一致するとは限らない。仕込んだモノマーが完全に反応するとも限らないことから、仕込みのモル比と反応モル比が一致するとは限らない。したがって、反応モル比とは出来上がったポリアミド樹脂の末端基濃度から求められる実際に反応したモノマーのモル比を意味する。
【００４８】
ポリアミド樹脂（Ａ）の反応モル比の調整は、原料ジカルボン酸成分およびジアミン成分の仕込みモル比、反応時間、反応温度、キシリレンジアミンの滴下速度、釜内の圧力、減圧開始タイミング等の反応条件を適当な値にすることにより、可能である。
ポリアミド樹脂の製造方法がいわゆる塩法である場合は、反応モル比を０．９７〜１．０２にするには、具体的には、例えば、原料ジアミン成分／原料ジカルボン酸成分比をこの範囲に設定し、反応を十分進めればよい。また溶融ジカルボン酸に連続的にジアミンを滴下する方法の場合は、仕込み比をこの範囲とすることの他に、ジアミンを滴下する最中に還流させるジアミン量をコントロールし、滴下したジアミンを反応系外に除去することでも可能である。具体的には還流塔の温度を最適な範囲にコントロールすることや充填塔の充填物、所謂、ラシヒリングやレッシングリング、サドル等を適切な形状、充填量に制御することで、ジアミンを系外に除去すればよい。また、ジアミン滴下後の反応時間を短くすることでも未反応のジアミンを系外に除去することができる。さらにはジアミンの滴下速度を制御することによっても未反応のジアミンを必要に応じて反応系外に除去することができる。これらの方法により仕込み比が所望範囲から外れても反応モル比を所定の範囲にコントロールすることが可能である。
【００４９】
ポリアミド樹脂（Ａ）の製造方法は、特に限定されるものではなく、従来公知の方法、重合条件により製造される。ポリアミド樹脂の重縮合時に分子量調節剤として少量のモノアミン、モノカルボン酸を加えてもよい。例えば、キシリレンジアミンを含むジアミン成分とアジピン酸、セバシン酸等のジカルボン酸からなる塩を水の存在下に、加圧状態で昇温し、加えた水及び縮合水を除きながら溶融状態で重合させる方法により製造される。また、キシリレンジアミンを溶融状態のジカルボン酸に直接加えて、常圧下で重縮合する方法によっても製造できる。この場合、反応系を均一な液状状態で保つために、ジアミンをジカルボン酸に連続的に加え、その間、反応温度が生成するオリゴアミド及びポリアミドの融点よりも下回らないように反応系を昇温しつつ、重縮合が進められる。
【００５０】
また、ポリアミド樹脂（Ａ）は、溶融重合法により製造された後に、固相重合を行っても良い。固相重合の方法は特に限定されるものではなく、従来公知の方法、重合条件により製造される。
【００５１】
本発明においては、ポリアミド樹脂（Ａ）の融点は、１５０〜３１０℃であることが好ましく、１８０〜３００℃であることがより好ましい。
また、ポリアミド樹脂（Ａ）のガラス転移点は、５０〜１００℃が好ましく、５５〜１００℃がより好ましく、特に好ましくは６０〜１００℃である。この範囲であると、耐熱性が良好となる傾向にある。
【００５２】
なお、融点とは、ＤＳＣ（示差走査熱量測定）法により観測される昇温時の吸熱ピークのピークトップの温度である。また、ガラス転移点とは、試料を一度加熱溶融させ熱履歴による結晶性への影響をなくした後、再度昇温して測定されるガラス転移点をいう。測定には、例えば、島津製作所社（ＳＨＩＭＡＤＺＵ ＣＯＲＰＯＲＡＴＩＯＮ）製「ＤＳＣ−６０」を用い、試料量は約５ｍｇとし、雰囲気ガスとしては窒素を３０ｍｌ／分で流し、昇温速度は１０℃／分の条件で室温から予想される融点以上の温度まで加熱し溶融させた際に観測される吸熱ピークのピークトップの温度から融点を求めることができる。次いで、溶融したポリアミド樹脂を、ドライアイスで急冷し、１０℃／分の速度で融点以上の温度まで再度昇温し、ガラス転移点を求めることができる。
【００５３】
また、ポリアミド樹脂（Ａ）は、融点を少なくとも２つ有するポリアミド樹脂であることも好ましい。融点を少なくとも２つ有するポリアミド樹脂は、耐熱性と複合材（Ｃ）を成形する際の成形加工性が良くなる傾向にあり好ましい。
【００５４】
融点を少なくとも２つ有するポリアミド樹脂としては、ジアミン構成単位の７０モル％以上がキシリレンジアミンに由来し、ジカルボン酸構成単位の５０モル％以上がセバシン酸に由来するポリアミド樹脂であって、キシリレンジアミン単位は、パラキシリレンジアミン由来単位を５０〜１００モル％、メタキシリレンジアミン由来単位を０〜５０モル％含有し、数平均分子量（Ｍｎ）が６，０００〜３０，０００であり、融点を少なくとも２つ有するポリアミド樹脂を、好ましく挙げることができる。
この際、２つ以上の融点は、通常２５０〜３３０℃の範囲にあって、好ましくは２６０〜３２０℃、より好ましくは２７０〜３１０℃、特に好ましくは２７５〜３０５℃にある。融点を２つ以上、好ましくはこのような温度範囲に有することで、良好な耐熱性と複合材（Ｃ）を成形する際の成形加工性を有するポリアミド樹脂となる。このようなポリアミド樹脂の製造は、特許第４８９４９８２号の段落番号００７１〜００８０の記載を参酌でき、これらの内容は本願明細書に組み込まれる。
【００５５】
本発明で用いるポリアミド樹脂（Ａ）は、ポリアミド樹脂のみからなっていてもよいし、エラストマー成分等の他の成分を含んでいても良い。エラストマー成分としては、例えば、ポリオレフィン系エラストマー、ジエン系エラストマー、ポリスチレン系エラストマー、ポリアミド系エラストマー、ポリエステル系エラストマー、ポリウレタン系エラストマー、フッ素系エラストマー、シリコン系エラストマー等公知のエラストマーが使用でき、好ましくはポリオレフィン系エラストマー及びポリスチレン系エラストマーである。
これらのエラストマーとしては、ポリアミド樹脂（Ａ）に対する相溶性を付与するため、ラジカル開始剤の存在下または非存在下で、α，β−不飽和カルボン酸及びその酸無水物、アクリルアミド並びにそれらの誘導体等で変性した変性エラストマーも好ましい。
【００５６】
このようなエラエストマー成分の含有量は、ポリアミド樹脂（Ａ）中の通常３０質量％以下、好ましくは２０質量％以下、特には１０質量％以下である。
【００５７】
また、本発明で用いるポリアミド樹脂（Ａ）は、１種類でもよいし、２種類以上でもよい。
さらに、本発明の目的・効果を損なわない範囲で、本発明で用いるポリアミド樹脂（Ａ）は、ポリエステル樹脂、ポリオレフィン樹脂、ポリフェニレンサルファイド樹脂、ポリカーボネート樹脂、ポリフェニレンエーテル樹脂、ポリスチレン樹脂等の樹脂を１種以上ブレンドすることもできる。この場合、ポリアミド樹脂（Ａ）の全量の３重量％以下であることが好ましい。
【００５８】
さらに、本発明で用いるポリアミド樹脂（Ａ）は、本発明の趣旨を逸脱しない範囲で、酸化防止剤、熱安定剤等の安定剤、耐加水分解性改良剤、耐候安定剤、艶消剤、紫外線吸収剤、核剤、可塑剤、分散剤、難燃剤、帯電防止剤、着色防止剤、ゲル化防止剤、着色剤、離型剤等の添加剤等を加えることができる。これらの詳細は、特許第４８９４９８２号の段落番号０１２９〜０１５５の記載を参酌でき、これらの内容は本願明細書に組み込まれる。
【００５９】
＜連続繊維（Ｂ）＞
本発明に用いる連続繊維（Ｂ）としては、ガラス繊維、炭素繊維、植物繊維（ケナフ（Ｋｅｎａｆ）、竹繊維等を含む）、アルミナ繊維、ボロン繊維、セラミック繊維、金属繊維（スチール繊維等）、アラミド繊維、ポリオキシメチレン繊維、芳香族ポリアミド繊維、ポリパラフェニレンベンゾビスオキサゾール繊維、超高分子量ポリエチレン繊維などが挙げられる。なかでも、軽量でありながら、高強度、高弾性率であるという優れた特徴を有するため、炭素繊維が好ましく用いられる。炭素繊維はポリアクリロニトリル系炭素繊維、ピッチ系炭素繊維を好ましく用いることができる。
【００６０】
これら連続繊維（Ｂ）は、例えば単にモノフィラメントまたはマルチフィラメントを一方向または交互の交差するように並べたものが好ましい。さらに、これらを積層し、バインダー等を含浸したプリプレグも好ましく用いられる。
【００６１】
連続繊維（Ｂ）の平均繊維径は、１〜１００μｍであることが好ましく、３〜５０μｍがより好ましく、４〜２０μｍであることがさらに好ましく、５〜１０μｍが特に好ましい。平均繊維径がこの範囲であると、加工が容易であり、得られる成形品の弾性率・強度が優れたものとなる。なお、平均繊維径は走査型電子顕微鏡（ＳＥＭ）などによる観察によって測定することが可能である。本発明では、５０本以上の繊維を無作為に選んで長さを測定し、個数平均の平均繊維径を算出する。
【００６２】
連続繊維（Ｂ）の繊度は、２０〜３，０００ｔｅｘが好ましく、５０〜２，０００ｔｅｘがより好ましい。繊度がこの範囲であると、加工が容易であり、得られる成形品の弾性率・強度が優れたものとなる。なお、繊度は任意の長さの長繊維の重量を求めて、１，０００ｍ当りの重量に換算して求めることができる。フィラメント数は通常、５００〜３０，０００程度の炭素繊維を好ましく用いることができる。
【００６３】
本発明で用いる複合材（Ｃ）中に存在する連続繊維（Ｂ）の繊維長は、平均繊維長で、好ましくは１ｃｍ以上であり、より好ましくは１．５ｃｍ以上、さらに好ましくは２ｃｍ以上であり、特に好ましくは３ｃｍ以上である。平均繊維長の上限は特に制限ないが、ハンドリング上２０００ｍ以下、好ましくは１０００ｍ以下である。
なお、複合材（Ｃ）中における平均繊維長の測定方法は、特に限定されるものではないが、たとえば複合材（Ｃ）をヘキサフルオロイソプロパノール（ＨＦＩＰ）に溶解させポリアミド樹脂溶解させた後に残る繊維の長さを測れば良く、目視、場合によっては光学顕微鏡や走査型電子顕微鏡（ＳＥＭ）などによる観察によって測定することが可能である。
【００６４】
また、使用する連続繊維の使用前の原料の平均繊維長に特に制限はないが、成形加工性を良好にする観点から、１〜１０，０００ｍの範囲であることが好ましく、より好ましくは１００〜７，０００ｍ程度、さらに好ましくは１，０００〜５，０００ｍ程度である。
【００６５】
本発明では、長い連続繊維をそのまま使用し、ポリアミド樹脂（Ａ）と重ね合わせて、これを加熱加圧して、含浸して複合材（Ｃ）を得る態様が好ましい。このように長い繊維状態の連続繊維（Ｂ）を用いることで、従来型のチョップドストランドや所謂、長繊維といった破断された連続繊維を用いた成形材料よりも、得られる成形品の弾性率や強度を向上させることができる。また、長い繊維状の連続繊維を用いることで成形品の特定の方向の強度を向上させるなど、成形品の強度に異方性を持たせることも可能になる。しかし、当然のことであるが、本発明が、連続繊維（Ｂ）を切断した短繊維（Ｄ）を合わせて用いることを排除するものではない。短繊維（Ｄ）を併用する場合は、短繊維（Ｄ）の平均繊維径が、連続繊維（Ｂ）の平均繊維径よりも短いことが好ましい。
【００６６】
連続繊維（Ｂ）は、ポリアミド樹脂（Ａ）との濡れ性、界面密着性を向上させるために、連続繊維（Ｂ）の表面にポリアミド樹脂（Ａ）と反応性を有する官能基を有するものが好ましい。
ポリアミド樹脂（Ａ）と反応性を有する官能基を有する例として、表面処理剤または収束剤等で表面処理したものが好ましく挙げられる。
【００６７】
表面処理剤としては、例えば、エポキシ系化合物、アクリル系化合物、イソシアネート系化合物、シラン系化合物、チタネート系化合物等の官能性化合物からなるものが挙げられ、例えば、シラン系カップリング剤、チタネート系カップリング剤等であり、シラン系カップリング剤が好ましい。
シラン系カップリング剤としては、アミノプロピルトリエトキシシラン、フェニルアミノプロピルトリメトキシシラン、グリシジルプロピルトリエトキシシラン、メタクリロキシプロピルトリメトキシシラン、ビニルトリエトキシシラン等のトリアルコキシまたはトリアリロキシシラン化合物、ウレイドシラン、スルフィドシラン、ビニルシラン、イミダゾールシラン等が挙げられる。
【００６８】
収束剤としては、ビスフェノールＡ型のエポキシ樹脂等のエポキシ系樹脂、１分子中にアクリル基またはメタクリル基を有するエポキシアクリレート樹脂であって、ビスフェノールＡ型のビニルエステル樹脂、ノボラック型のビニルエステル樹脂、臭素化ビニルエステル樹脂等のビニルエステル系樹脂が好ましく挙げられる。また、エポキシ系樹脂やビニルエステル系樹脂のウレタン変性樹脂であってもよい。
【００６９】
＜複合材（Ｃ）の製造方法＞
本発明で用いる複合材（Ｃ）は、ポリアミド樹脂（Ａ）と連続繊維（Ｂ）を重ね、加熱加工することによって、ポリアミド樹脂（Ａ）を連続繊維（Ｂ）に含浸させることによって製造できる。ポリアミド樹脂（Ａ）を連続繊維（Ｂ）に含浸させる際のポリアミド樹脂（Ａ）の形状は特に定めるものではなく、フィルム状、繊維状、粉状等の各種の形状のものを採用でき、フィルム状が好ましい。
【００７０】
特に、本発明では、ポリアミド樹脂フィルムは、その表面にシボ加工を施す方法を採用し、フィルムを成形することも好ましい。特に、成形加工時の微細な応力や不均等な応力がかかることによって、薄く加工しようとする際に破断しやすい場合に有効である。表面にシボ加工されていること、すなわち表面に微細な凹凸を有する凹凸状シボ表面を有するフィルムとすることにより、フィルムを成形する際にフィルム表面と引取り機、すなわちロール等との摩擦抵抗が少なくなり、フィルムにかかる応力を少なくかつ均一に制御できるため、フィルムの破断を防ぐことができるものと考えられる。また、巻き取る際には、フィルム表面同士の摩擦をより効果的に低減しシワなく巻き取ることが可能であり、巻取り時の応力を緩和し、フィルムの破断を防ぐことができる。さらに、フィルムロールを任意の幅にスリット加工する際に、装置との摩擦を防止し破断を防ぐことから生産性を向上させることができる。
【００７１】
シボは、フィルムの片面のみに設けてあっても、また両面に設けてあってもよいが、表裏両面に設けることが好ましい。
【００７２】
シボ加工されたポリアミド樹脂フィルムの表面粗さ（Ｒａ）は、０．０１〜１μｍであることが好ましく、より好ましくは０．０１５〜０．８μｍ、さらに好ましくは０．１〜０．６μｍ、特には０．２〜０．５μｍである。Ｒａを０．０１μｍ以上とすることにより、フィルムとフィルム成形機間の摩擦力を効果的に低減でき、成形加工時のフィルムの破断を効果的に抑制できる。
【００７３】
ポリアミド樹脂フィルム表面の凹凸状のシボは、隣り合うシボの頂点間の距離が０．１〜１μｍであることが好ましく、より好ましくは０．２〜０．９μｍ、さらに好ましくは０．５〜０．８μｍ、特には０．６〜０．７μｍである。この範囲であると、フィルムとフィルム成形機間の摩擦力を十分に低減でき、フィルムにかかる応力を緩和できることから成形加工時のフィルム破断を防ぎやすくなる。また、フィルムとフィルムとの間の摩擦力が十分に低下することから、フィルムをロール状に巻き取った際にシワが入ることを防ぎやすくなる。さらに、フィルムを後加工する際のフィルムの破断を防止することが容易になる。
【００７４】
フィルム表面の表面粗さ（Ｒａ）および隣り合うシボの頂点間距離は、走査型プローブ顕微鏡を用いて測定できる。詳細は、特許第４８９４８２号公報の段落番号０１０７の記載を参酌でき、これらの内容は本願明細書に組み込まれる。
【００７５】
このようにして得られたポリアミド樹脂フィルムは、その厚みが５〜１００μｍであることが好ましく、より好ましくは１０〜６０μｍであり、さらに好ましくは１０〜５５μｍであり、特に好ましくは１０〜３０μｍである。このような範囲とすることにより、連続繊維（Ｂ）への含浸性が向上し、そりをより効果的に抑制できる。
【００７６】
含浸させる工程におけるポリアミド樹脂フィルムは、ある程度の結晶化熱量を有するものが好ましく、結晶化熱量が５Ｊ／ｇ以上であることが好ましい。このようにポリアミド樹脂フィルムまたは繊維の結晶化度を調整することで、ポリアミド樹脂（Ａ）が溶解・溶融しやすくなり、含浸時の加熱・加圧エネルギーが少なく済み、含浸加工に要する時間を短くすることができる。結晶化熱量は、より好ましくは６〜６０Ｊ／ｇ、さらに好ましくは１０〜５０Ｊ／ｇである。なお、本発明における結晶化熱量とは、ＤＳＣ測定法により観測される昇温時の発熱ピークの熱量である。測定には、例えば、島津製作所社製「ＤＳＣ−６０」を用い、試料量は約５ｍｇとし、雰囲気ガスとしては窒素を３０ｍｌ／分で流し、昇温速度は１０℃／分の条件で室温から予想される融点以上の温度まで加熱した際に観測される発熱ピークから結晶化熱量を求めることができる。
【００７７】
また、含浸工程でのポリアミド樹脂フィルムまたは繊維には、水分がある程度含まれている方が、可塑効果が働くので好ましく、その水分率は、０．０１〜０．１５質量％であることが好ましい。このような範囲とすることで、ポリアミド樹脂フィルムまたは繊維を含浸させる際の流動性が向上し、連続繊維（Ｂ）間に滲みこみやすくなり、複合材（Ｃ）あるいはそれをさらに成形して得られる成形品中の気泡を少なくすることができ、また水分に由来する発泡を防止することができる。水分率は、より好ましくは０．０４〜０．１２質量％、さらには０．０５〜０．１質量％である。なお、水分率はカールフィッシャー法により、ポリアミド樹脂（Ａ）の融点−５℃の温度で、３０分間測定することにより求めることができる。
【００７８】
ポリアミド樹脂（Ａ）を含浸させる際の、連続繊維（Ｂ）の形態についても特に定めるものではないが、上述のとおり、連続繊維（Ｂ）を一方向または交互の交差するように並べたもの、これらを積層し、バインダー等を含浸したプリプレグが用いられるが、この中でも連続繊維（Ｂ）を一方向に引き揃えたものに含浸させることが好ましく、より好ましくは、巻き取り方向が、連続繊維（Ｂ）の長手方向となるように、連続繊維（Ｂ）を引き揃える。
【００７９】
加熱加圧は、ポリアミド樹脂フィルムに連続繊維（Ｂ）を重ね合わせ又は積層したものを、スリットして、複数枚以上重畳して行ってもよい。複数枚以上重畳する場合は、例えば、ポリアミド樹脂（Ａ）フィルム／連続繊維（Ｂ）積層物の好ましくは２枚、より好ましくは５枚以上を、その両外側がポリアミド樹脂層になるように重ね合せることが望ましい。
【００８０】
加熱加圧において、連続繊維（Ｂ）層へのポリアミド樹脂（Ａ）の含浸、これらの一体化のための温度は、ポリアミド樹脂（Ａ）が軟化溶融する温度以上とする必要があり、ポリアミド樹脂（Ａ）の種類や分子量によっても異なるが、一般にポリアミド樹脂（Ａ）のガラス転移点＋１０℃以上の温度から熱分解温度−２０℃の温度範囲が好ましい。また、融点を有するポリアミド樹脂（Ａ）の場合は、融点＋１０℃以上が好ましく、より好ましくは融点＋２０℃以上である。このような温度範囲で加熱加圧することで、ポリアミド樹脂（Ａ）の連続繊維（Ｂ）への含浸がより良く行われ、複合材（Ｃ）さらには複合材（Ｃ）を成形して得られる成形品の物性が向上する傾向にある。なお、ポリアミド樹脂（Ａ）が融点を２つ以上有する場合、ここでいう融点とは、高温側の吸熱ピークのピークトップの温度である。
【００８１】
また、加圧の際のプレス圧力は０．１ＭＰａ以上が好ましく、０．５ＭＰａ以上がより好ましく、１ＭＰａ以上が特に好ましい。加熱加圧は、減圧下、特には真空下で行うのが好ましく、このような条件で行うと、得られる複合材（Ｃ）に気泡が残存しにくくなり好ましい。
【００８２】
また、本発明で用いる複合材（Ｃ）をさらに加熱溶融して成形品に加工する場合には、複合材（Ｃ）中のポリアミド樹脂（Ａ）の結晶化熱量は５Ｊ／ｇ以上であることが好ましい。結晶化熱量は、より好ましくは６〜６０Ｊ／ｇ、さらには１０〜５０Ｊ／ｇである。このような範囲であると、複合材（Ｃ）を芯材に巻き取る際に、複合材（Ｃ）は適度な柔軟性を有し、巻取り性が良好となる。
【００８３】
また、本発明における複合材（Ｃ）は、ポリアミド樹脂（Ａ）／連続繊維（Ｂ）の、断面における面積比率が２０／８０〜８０／２０であることが好ましい。このような範囲とすることにより、複合材（Ｃ）及びこれから得られる成形品の強度がより向上する傾向にある。断面における面積比率は、より好ましくは３０／７０〜７０／３０、さらには４０／６０〜６０／４０である。なお、ここでいう断面とは、連続繊維（Ｂ）が一方向に配向しているような場合には、連続繊維（Ｂ）の長手方向に直角な断面をいう。連続繊維（Ｂ）が複数の方向に配向しているような場合には、複数の配向方向から任意に一方向を選択し、その配向している連続繊維（Ｂ）の長手方向に直角な面を断面とする。連続繊維（Ｂ）が配向していない場合は、複合材（Ｃ）の任意の一方向を断面とする。ポリアミド樹脂（Ａ）／連続繊維（Ｂ）の面積比率は、断面を走査型電子顕微鏡（ＳＥＭ）で観察することにより求めることができる。
なお、加熱加圧する際に、ポリアミド樹脂が溶融し流れ出すことがあるので、必ずしも用いたポリアミド樹脂（Ａ）の質量と連続繊維（Ｂ）の質量とそれらの密度から計算される面積比率どおりに、複合材（Ｃ）断面の面積比率がならないことがあるが、上記範囲の面積比率にすることによって、成形品の強度が良好となる。
また、複合材（Ｃ）中における連続繊維（Ｂ）の割合は、１０〜６５質量％であることが好ましく、３５〜５５質量％であることがより好ましい。
【００８４】
さらに、本発明で用いる複合材（Ｃ）は、空隙の少ない緻密なものを用いることも好ましく、断面における空隙面積率が５％以下であることがより好ましく、さらに好ましくは３％以下、よりさらに好ましくは２％以下、特に好ましくは１％以下である。なお、ここでいう断面は、前記ポリアミド樹脂（Ａ）／連続繊維（Ｂ）の断面面積比率における断面と同義である。また、断面における空隙面積率は、ＳＥＭ観察により求めることができる。
【００８５】
その他、本発明で用いる複合材（Ｃ）の製造方法の詳細は、特許第４８９４９８２号公報の段落番号０１１１〜０１１８の記載を参酌することができ、これらの内容は本願明細書に組み込まれる。
【００８６】
＜巻き取り品の巻き取り方法＞
本発明では、複合材（Ｃ）を芯材に巻き取る。巻き取り条件については特に限定はなく、複合材（Ｃ）の種類に応じて適宜調節でき、例えば、巻き取り張力４０〜６０ＭＰａ、巻き取り速度１〜１００ｍ／分の条件で巻き取ることができる。
巻き取りの際の温度は、例えば、１５〜３５℃で行うことができる。また、巻き取りの際の相対湿度は２５℃で２０〜６５％であることが好ましい。
複合材（Ｃ）の巻き取りは、幅方向に揺動を加えながら行ってもよい。複合材（Ｃ）の幅方向に厚みムラがある場合、かかる複合材（Ｃ）を芯材に巻き取ると、わずかな厚みムラであっても巻き重ねられてゆくことによって巻き取り品の外周表面に凹凸が生じやすい傾向にある。このような幅方向に厚みムラがある複合材（Ｃ）であっても、揺動を加えながら巻取ることで、厚みムラがほぼ均一になるように巻取ることができ、得られる巻き取り品の外周の表面凹凸をより小さくできる。
【００８７】
巻き取り品の複合材（Ｃ）の長さは、２００ｍ以上が好ましく、より好ましくは２００〜５０００ｍであり、特に好ましくは５００〜２０００ｍである。また、複合材（Ｃ）の巻き数は、使用する芯の外径、複合材（Ｃ）の厚みにもよるが、１００巻回以上であることが好ましく、より好ましくは５００〜５０００回であり、特に好ましくは１０００〜４０００回である。
【００８８】
また、巻き取り品の芯材の材質は特に定めるものではないが、例えば、紙、塩化ビニル、ポリエチレン、ポリプロピレンが好ましい。複合材（Ｃ）への帯電を防止するために、芯材に導電加工したものが特に好ましい。
また、本発明で用いる芯材は、直径方向（芯材の幅方向に垂直な方向）の断面が円形のものが好ましいが、多角形（３角形以上であるが、好ましくは６角形や８角形）でもよいし、楕円形でもよい。多角形や楕円形の場合の、外径（Ｄ）は、同じ面積の円に換算して外径を算出する。
【実施例】
【００８９】
以下に実施例を挙げて本発明をさらに具体的に説明する。以下の実施例に示す材料、使用量、割合、処理内容、処理手順等は、本発明の趣旨を逸脱しない限り、適宜、変更することができる。従って、本発明の範囲は以下に示す具体例に限定されるものではない。
【００９０】
＜合成例＞
（ポリアミド樹脂（ＰＸＤ１０）の合成）
攪拌機、分縮器、冷却器、温度計、滴下装置及び窒素導入管、ストランドダイを備えた内容積５０リットルの反応容器に、精秤したセバシン酸８９５０ｇ（４４．２５ｍｏｌ）、次亜リン酸カルシウム１２．５４ｇ（０．０７４ｍｏｌ）、酢酸ナトリウム６．４５ｇ（０．０７９ｍｏｌ）を秤量して仕込んだ（次亜リン酸カルシウムと酢酸ナトリウムのモル当量比は１．０）。反応容器内を十分に窒素置換した後、窒素で０．３ＭＰａに加圧し、攪拌しながら１６０℃に昇温してセバシン酸を均一に溶融した。次いでパラキシリレンジアミン６０２６ｇ（４４．２４ｍｏｌ）を攪拌下で１７０分を要して滴下した。この間、内温は２８１℃まで連続的に上昇させた。滴下工程では圧力を０．５ＭＰａに制御し、生成水は分縮器及び冷却器を通して系外に除いた。分縮器の温度は１４５〜１４７℃の範囲に制御した。パラキシリレンジアミン滴下終了後、０．４ＭＰａ／時間の速度で降圧し、６０分間で常圧まで降圧した。この間に内温は２９９℃まで昇温した。その後０．００２ＭＰａ／分の速度で降圧し、２０分間で０．０８ＭＰａまで降圧した。その後攪拌装置のトルクが所定の値となるまで０．０８ＭＰａで反応を継続した。０．０８ＭＰａでの反応時間は１０分であった。その後、系内を窒素で加圧し、ストランドダイからポリマーを取り出してこれをペレット化し、約１３ｋｇのポリアミド樹脂（ＰＸＤ１０）を得た。
【００９１】
（ポリアミド樹脂（ＭＰ１０）の合成）
撹拌機、分縮器、全縮器、温度計、滴下ロート及び窒素導入管、ストランドダイを備えた反応容器に、精秤したセバシン酸１２，１３５ｇ（６０ｍｏｌ）、次亜リン酸ナトリウム一水和物（ＮａＨ2ＰＯ2・Ｈ2Ｏ）３．１０５ｇ（ポリアミド樹脂中のリン原子濃度として５０ｐｐｍ）、酢酸ナトリウム１．６１ｇを入れ、十分に窒素置換した後、さらに少量の窒素気流下で系内を撹拌しながら１７０℃まで加熱した。酢酸ナトリウム／次亜リン酸ナトリウム一水和物のモル比は０．６７とした。
これにメタキシリレンジアミンとパラキシリレンジアミンの７：３（モル比）の混合ジアミン８，１７２ｇ（６０ｍｏｌ）を撹拌下に滴下し、生成する縮合水を系外へ除きながら系内を連続的に昇温した。混合メタキシリレンジアミンの滴下終了後、内温を２６０℃として４０分間溶融重合反応を継続した。
その後、系内を窒素で加圧し、ストランドダイからポリマーを取り出して、これをペレット化し、約２４ｋｇのポリアミド樹脂（ＭＰ１０）を得た。
【００９２】
（ポリアミド樹脂（ＭＸＤ１０）の合成）
上記ＭＰ１０の合成において、メタキシリレンジアミンとパラキシリレンジアミンの混合品に変えて、メタキシリレンジアミンを使用した以外は、ＭＰ１０の合成例と同様にしてポリアミド樹脂ＭＸＤ１０を得た。
【００９３】
ポリアミド樹脂の各種物性の測定方法は、特許第４８９４９８２号公報の段落番号０１５７〜０１６８の記載に従った。
【００９４】
＜実施例１＞
真空乾燥機により乾燥したＭＸＤ１０を３０ｍｍφのスクリューを有する単軸押出機にて溶融押出しし、５００ｍｍ幅のＴダイを介して押出成形し、表面に凹凸状シボを設けたステンレス製の対ロールにより、ロール温度７０℃、ロール圧０．４ＭＰａで加圧し、フィルム表面にシボを有するフィルムを成形した。フィルム端部をスリットし、厚み２０μｍ、５００ｍｍ幅のキャストフィルムを得た。
【００９５】
次いで、一方向に引き揃えた東レ（株）（Ｔｏｒａｙ Ｉｎｄｕｓｔｒｉｅｓ）製ポリアクリロニトリル系炭素繊維（トレカ（ＴＯＲＡＹＣＡ）Ｔ３００−３０００、３０００フィラメント、１９８ｔｅｘ、引張弾性率：２３０ＧＰａ、平均繊維径７μｍ）を一方向に引きそろえたシート状物と上記ＭＸＤ１０フィルムを、複数のロールを用いて２２０℃に加熱しながら１ＭＰａで加圧し、連続的に貼り合わせた後、４０℃のロールで冷却した。加熱圧縮するのに用いたロールは、ロール表面をフッ素樹脂でコーティングしたものを用いた。ついで、複合材を下記表に記載の幅となるように切断しながら、巻きはじめの１０ｃｍ2をテープで紙製の芯材に固定し、巻き取り張力０．１ＭＰａ、巻き取り速度１ｍ／分、２５℃、相対湿度５０％の条件で巻き取った。
水に対する接触角の測定は、協和界面科学株式会社製接触角計ＤＭ５００を用いて、ＪＩＳ  Ｒ３２５７に準拠し、複合材（Ｃ）からシート状にサンプルを切り出し、試験前に２３℃、５０％相対湿度の条件で１時間調湿した。水平に置かれたサンプルの表面に、水が接触した後２０秒後の接触角を測定することで複合材（Ｃ）に対する接触角θを求めた。
尚、得られた複合材中のポリアミド樹脂／連続繊維の断面における面積比率及び断面における空隙面積率の測定は、特許第４８９４９８２号公報の段落番号０１８４〜０１８５の記載に従った。
【００９６】
＜他の実施例および比較例＞
実施例１において、樹脂の種類や複合材の製造条件を下記表に記載の通り変更し、他は同様に行って巻き取り品を製造した。
樹脂は上記合成例で合成したもののほか、下記のものを用いた。
Ｎ６：宇部興産製  グレード１０２２Ｂ  分子量２２０００
ＰＰ：日本ポリプロ株式会社製  ノバテックＰＰ（グレードＦＢ３ＨＡＴ  密度０．９ｇ／ｃｍ3）
【００９７】
＜巻き取り品の評価＞
得られた巻き取り品のムラおよびシワを目視にて観察し、以下の通り評価した。
Ａ：ムラおよびシワが殆ど認められない
Ｂ：ムラおよびシワが一定の割合で認められる
Ｃ：ムラおよびシワが多くて実用に向かない
【００９８】
＜巻癖の評価＞
得られた巻き取り品（長さ３０ｃｍ）を切り出し、その一端を机の上に抑え、もう一端の空中への反り上がり具合を、先端の角度（先端が水平状態からどの程度傾いているか）で評価した。先端角度は、例えば、全く反らなかったら０°、真上を向いたら９０°と評価した。つまり、巻き上がり高さと先端角度が小さいほど巻き癖が小さいと言える。
【００９９】
【表１】
2015030119.tif 000003
【０１００】
上記表から明らかなとおり、複合材の水に対する接触角θ、幅ｄおよびＤ／ｔが本発明の範囲を満たす場合、シワおよびムラが殆ど認められず、巻癖もない、良好な巻き取り品が得られた。
【符号の説明】
【０１０１】
１  接線
２  頂点
【図１】
2015030119.tif 000004